Бетонная смесь
CONCRETE MIXTURE

Изобретение относится к промышленности строительных материалов, в частности к производству облегченных бетонных стеновых блоков.
Известна бетонная смесь, содержащая, мас.ч.: портландцемент 1,0; наполнитель (золошлаковый) 3,6-9,7; крошку газонаполненной пластмассы (пенополиэтилена) с размером частиц до 10 мм 0,024-0,009; воду 0,6-1,1 [1].
Задача изобретения состоит в повышении прочности бетона.
3
Технический результат достигается тем, что бетонная смесь, содержащая портландцемент, наполнитель, воду, в качестве наполнителя включает измельченные до прохождения через сито №014 отходы обработки пеностекла и дополнительно - гранулированное пеностекло с размером гранул 2-40 мм и насыпной плотностью 100-350 кг/м при следующем соотношении компонентов, мас.ч.: портландцемент 1,0; указанные отходы обработки пеностекла 0,15-0,2; указанное гранулированное пеностекло 0,3-0,35; воду 0,75-0,85.
Составы бетонной смеси приведены в таблице.
Для приготовления бетонной смеси подготавливают и дозируют сырьевые компоненты. Портландцемент и измельченные до прохождения через сито №014 отходы обработки пеностекла (обрезки, горбушка) смешивают, добавляют гранулированное пеностекло, воду и вновь смешивают. Полученную бетонную смесь укладывают в металлические (предварительно смазанные машинным маслом) формы и оставляют до затвердевания. Затем изделия извлекают из форм и транспортируют на склад готовой продукции. Возможна тепловлажностная обработка бетонных изделий.
Источники информации
1. RU 2083523, 1997.